(57)【要約】      （修正有）【課題】半導体発光素子において、半導体界面の反射及び透過特性を有利に変更して、半導体から光を抽出する効率のよい方法を提供する。【解決手段】ＬＥＤの任意の界面において周期的な規則的界面テキスチャ８を備え、第１のパス光の抽出が改善される。界面のパターン形成は、光の抽出のために素子内部における多重反射をしないで、より多くの光を外部に送り込めるように制御される。さらに、規則的なテキスチャ界面によって、光線が外部に脱出する場合のフレネル損失を減少させることが可能になる。テキスチャ特徴の形状及び寸法は、光の抽出が最適になるように選択される。【選択図】図８
2014131078.tif 000002
【特許請求の範囲】
【請求項１】
（ａ）素子、該素子は、以下（ａ−１）ないし（ａ−４）を含む、
（ａ−１）基板（３）、
（ａ−２）ｐ−ｎ接合領域（２）、該ｐ−ｎ接合領域（２）は複数の層を備え、その部分組をなす複数層の極性が、ｐ−ｎ接合を形成するように逆極性になっており、層の１つが基板に隣接している、
（ａ−３）透過性ウインドウ層、該透過性ウインドウ層は前記ｐ−ｎ接合領域に隣接して配置され、及び、
（ａ−４）電気接点（４）、該電気接点は前記ｐ−ｎ接合領域に接続し、前記ｐ−ｎ接合に順バイアスをかける働きをする、
（ｂ）主界面（７、８、１１）であって、該主界面（７、８、１１）は、前記素子の表面に配置され、少なくとも1つの選択された方向において繰り返される特徴によってテクスチャが形成されており、前記選択された方向のそれぞれにおいて関連する周期性を備えて、光の抽出を増すようになっており、１つの周期内において、少なくとも１つの山と少なくとも１つの谷を有する断面プロフィールを備える主界面（７、８、１１）
を備えたことを特徴とする発光素子。
【請求項２】
前記主界面が少なくとも２つの選択された方向において、同じ周期性で繰り返される特徴を備えていることを特徴とする請求項１に記載の発光素子。
【請求項３】
前記主界面が矩形のアレイを形成する反復特徴を備えていることを特徴とする請求項１に記載の発光素子。
【請求項４】
前記主界面が六角形パターンを形成する反復特徴を備えていることを特徴とする請求項１に記載の発光素子。
【請求項５】
山から谷までの最大深度が、０．２〜１５ミクロンであることを特徴とする請求項１に記載の発光素子。
【請求項６】
周期性が０．１〜５．０ミクロンの関連する周期を有していることを特徴とする請求項１に記載の発光素子。
【請求項７】
谷はｐ−ｎ接合領域の２ミクロン内にあることを特徴とする請求項１に記載の発光素子。
【請求項８】
前記主界面の断面プロフィールの山と谷のＦＷＨＭ幅がテクスチャをなす配列の１周期の１０〜９０％であることを特徴とする請求項１に記載の発光素子。
【請求項９】
前記主界面の一部が導電性であることを特徴とする請求項１に記載の発光素子。
【請求項１０】
さらに前記主界面の一部が金属皮膜を含むことを特徴とする請求項１に記載の発光素子。
【請求項１１】
谷の少なくとも一部が、屈折率２．０未満の材料によって充填されることを特徴とする請求項１に記載の発光素子。
【請求項１２】
前記屈折率が２．０未満の材料は誘電体材料であることと、さらに、該発光素子は、前記誘電体材料上に配置される金属層を含むことを特徴とする請求項１１に記載の発光素子。
【請求項１３】
さらに次のものを含むことを特徴とする、
素子内に配置されるＮ層の２次界面（１０）（ここで、Ｎ＞１）、該２次界面は、それぞれに少なくとも１つの選択方向において繰り返される特徴によってテクスチャが形成され、それぞれの選択された方法において周期性を備えて光の抽出を増すようになっており、任意の周期内において少なくとも１つの山と少なくとも１つの谷を有する断面プロフィールを備える請求項１に記載の発光素子。
【請求項１４】
前記Ｎ層の２次界面の少なくとも１つの界面及び前記主界面が、異なる断面プロフィールを備えていることを特徴とする請求項１３に記載の発光素子。
【請求項１５】
前記Ｎ層の２次界面の少なくとも１つの界面及び前記主界面が、異なる周期性でテクスチャが形成されることを特徴とする請求項１３に記載の発光素子。
【発明の詳細な説明】
【技術分野】
【０００１】
本発明は、半導体発光素子の製造に関するものである。とりわけ、本発明は、こうした素子からの光の抽出の改良を目指したものである。
【背景技術】
【０００２】
半導体発光素子（ＬＥＤ）からの光抽出は、一般に空気（ｎ≒１）または透過性エポキシ（ｎ≒１．５）等の周囲環境に対する半導体材料の光屈折率が大きい（ｎ≒２．２〜３．８）ために制限されるのが普通である。抽出量は、ＬＥＤのマクロ形状寸法及び活性領域内で発生した光の３次元放出分布にかなり左右される。活性領域の発光能力は、エピタキシャル層、閉じ込め層等のようなまわりの材料の構造によって決まる。
【０００３】
半導体から光を抽出する問題は、基本電磁気学の一例を利用することによって理解することが可能である、すなわち、１つの媒質（Ｉ）からもう１つの媒質（ＩＩ）に入射する電磁平面波は、透過のために２つの媒質間の界面における位相整合条件を満たさなければならない。この条件を満たさない波は、ＴＩＲ（Total Internal Reflection、全内部反射、以下ＴＩＲと略す）を生じ、媒質ＩＩには伝搬しない。従来の半導体ＬＥＤの場合、媒質Ｉにおける光の速度が媒質ＩＩにおけるよりも大幅に遅くなり（ｎI＞＞ｎII）、これらの媒質間のインターフェイスが平面か、または、テクスチャ形成されていない場合、位相整合条件によって、透過が垂直入射角を中心とする狭い角度範囲で媒質Ｉから入射する光線に制限される。
【０００４】
リン化ガリウムＧａＰ（ｎ1≒３．３）と透過性エポキシ（ｎ2≒１．５）との界面の場合、ＴＩＲは、臨界角θc＝ａｒｃｓｉｎ（ｎ2／ｎ1）＝２７．０゜を超える入射角θiで生じる。脱出円錐内（θi＜θc）の入射光だけが透過されることになる。Ｇａｐ内の等方性点光源の場合、界面において脱出円錐内に放出される光の率は、利用可能な放出光の（１−ｃｏｓθc）／２＝５．５％にすぎない。界面におけるフレネル損失を含めると、利用可能な放出光の約４．７％が界面を透過してエポキシ内に伝搬される。完全に反射性の底面を備え、上部接点がなく、内部吸光が生じない立方体形状の素子の場合、こうした界面が６つ存在し、全放出光のＬＥＤから脱出する率は、６×４．７％＝２８．２％になる。
【０００５】
上述の効果によって、ＬＥＤの抽出効率が厳しく制限される。典型的な素子は、ｐ−ｎ接合において広い範囲の方向に放出される（ほぼ等方性放出）光子を発生する。結果として、放出される光線のうちかなりの部分が、大きい斜角で素子／周囲界面に入射する可能性がある。界面が平面か、あるいは、テクスチャが形成されていない場合、これらの光線は、ＴＩＲを生じることになり、第１のパスで脱出することはなく、素子内に吸収されやすい。
【０００６】
ＬＥＤからの光の抽出を改良するためのいくつかの方法が提案されている。その中の１つの方法は、ＬＥＤのマクロ形状寸法を変更し、素子内で発生した光の全てまたは大部分が周囲との界面から脱出円錐に入ることができるようにすることである。望ましい形状は、点光源活性領域が球体の中心に位置する、球形素子である。放出光の全てが、垂直入射角で界面にぶつかり、フレネル損失を最小にし、ＴＩＲをなくして、周囲に脱出する。Dierschke, et al. In Applied Physics Letters 19,98(1971) には、半球形素子に関する抽出効率の大幅な向上に特に言及されている。Carr in Infrared Physics 6,1 (1966) に記載のように、円錐台、角錐台等のような他の形状でも抽出効率が改善される。マクロ整形方法は、コストが高くつき、非効率的な材料利用及び複雑な製作プロセス及び技法といった、関連する製造可能性問題を抱えている。
【０００７】
もう１つのアプローチは、素子の上部表面における反射防止コーティングを用いることである。コーティングによって、界面にほぼ垂直に入射する光線のフレネル損失が減少する。しかし、薄膜コーティングによって、一般に、半導体表面に対する平面性が維持されるので、素子／周囲界面における有効脱出円錐が拡大することにはならず、この技法の場合、光抽出の改善が制限される。
【０００８】
もう１つの先行技術によるアプローチは、図１に示され、Schnitzer, et al. In Applied Physics Letters 63,2174(1993)によって教示されているように、半導体ＬＥＤの表面のランダムなテキスチャ形成または粗仕上げである。ランダム表面テキスチャによって、素子内の光線の角度分布がランダム化される。このランダム化によって、素子構造による多重パス後に、光が脱出円錐に入る確率全体が高くなる。活性領域から放出される光は、脱出円錐に入る前に何回も上部表面にぶつかる。In Applied Physics Letters 62,131(1993) Schnitzer, et al.に特に言及されているように、光学的ポンプ構造における多重パス光の抽出によって、極めて高い全外部量子効率（＞７２％）を実現することが可能になる。この場合、素子内の吸収を最小限に抑えるため、慎重な注意が払われた。実用的な電気的ポンプ素子の場合、素子内の損失性または吸収性の領域（例えば、吸収基板、活性層、欠陥、ドープ領域等）またはその端部における該領域（例えば、金属接点、ダイ取り付けエポキシ等）によって、多重パス光線の強度が大幅に低下し、このため、抽出効率の利得が制限される。従って、多重パス光抽出技法によれば、実際の素子では、吸収前に、光子が素子による多数回にわたるパスができないので、小規模な改善しか得られない。
【０００９】
もう１つの先行技術による方法は、光子を表面プラズモン・モード（上部表面の薄膜金属層内における）に結合し、引き続き、周囲への放射モードで外部伝搬されるようにすることである。Kock, et al., in Applied Physics Letters 57,2327(1990)の教示によれば、プラズモン・モード結合を強化するため、図２に示す周期的表面構造と薄い金属薄膜を組み合わせて用いることによって、ＬＥＤの量子効率を高めることが可能である。
【００１０】
これらの構造は、半導体からの光子を金属層の表面プラズモンに結合し、これが、さらに、最終的に抽出される光子に結合されることに基づいている。周期的構造は、溝の深さが浅い（０．１μｍ）１次元刻線格子である。おそらく、格子・表面プラズモン変換メカニズム、及び、表面プラズモン・周囲光子変換メカニズムの効率が悪いので、こうした素子の場合、全外部量子効率は低くなる（１．４〜１．５％）。
【発明の概要】
【発明が解決しようとする課題】
【００１１】
半導体発光素子において、半導体界面の反射及び透過特性を有利に変更して、半導体から光を抽出する効率のよい方法が、極めて望まれている。
【課題を解決するための手段】
【００１２】
ＬＥＤの任意のまたは全ての界面における少なくとも１つの次元において周期的な規則的界面テキスチャを備えるＬＥＤによって、第１のパス光の抽出が改善される。界面のパターン形成は、脱出のために素子による多重パスを必要とせずに、より多くの光を周囲に送り込めるように制御される。さらに、規則的なテキスチャ界面によって、光線が周囲に脱出する場合のフレネル損失を減少させることが可能になる。規則的にパターン化されたテキスチャ形成界面は、素子内における光の単一波長に相当する特徴間隔を備えることが可能である。テキスチャ特徴の形状及び寸法は、光の抽出が問題となる用途にとって最適になるように選択される。
【００１３】
規則的な制御された界面テキスチャ形成の結果、素子／周囲界面における有効脱出円錐の変化または拡大によって光抽出の利得を向上させることが可能になる。マクロ整形技法に比べると、規則的テキスチャ形成が必要とする製作プロセスはより単純である。ほぼ反射防止コーティングによって反射を最小限に抑えるやり方で、フレネル損失を減少させることが可能である。最後に、第１のパス光に関して、光抽出の利得がすぐに得られ、光は素子内から放出する前に素子構造内において多重パスを繰り返さなくてよい。
【図面の簡単な説明】
【００１４】
【図１】先行技術の例を示す図である。
【図２】先行技術の他の１つの例を示す図である。
【図３】ｋ空間図である。
【図４】界面に沿った周期的テキスチャを示す図である。
【図５ａ】周期的テキスチャに関する規則的配列の例を示す図である。
【図５ｂ】周期的テキスチャに関する規則的配列の例を示す図である。
【図５ｃ】周期的テキスチャに関する規則的配列の例を示す図である。
【図６】従来の半導体発光ダイオードを示す図である。
【図７ａ】ＬＥＤの上部表面にテキスチャ形成を施す方法を示す図である。
【図７ｂ】ＬＥＤの上部表面にテキスチャ形成を施す方法を示す図である。
【図７ｃ】ＬＥＤの上部表面にテキスチャ形成を施す方法を示す図である。
【図８】テキスチャが形成された透明基板素子を示す図である。
【図９】テキスチャが形成された透明基板素子の他の１つの実施例を示す図である。
【図１０】テキスチャが形成された透明基板素子の他の１つの実施例を示す図である。
【図１１】テキスチャが形成された透明基板素子の他の１つの実施例を示す図である。
【図１２】テキスチャが形成された透明基板素子の他の１つの実施例を示す図である。
【図１３】２つのＤＢＲミラー・スタックから構成される、規則的なテキスチャが形成された界面を備える、空洞共振型ＬＥＤチップを示す図である。
【図１４】ＤＢＲスタックと１つの金属ミラーから構成される、透明な基板表面に規則的テキスチャが形成された界面を備える、空洞共振型ＬＥＤチップを示す図である。
【発明を実施するための形態】
【００１５】
界面にテキスチャが形成されると、平らな界面に関する電磁位相整合条件が変化する。規則的なテキスチャ形成パターンを設計することによって、第１のパス光の抽出を増し、半導体から周囲への伝搬パワーを増すことが可能である。半導体ＬＥＤの規則的なテキスチャ形成の効果については、ＧａＰ（ｎS≒３．３）と透明エポキシ（ｎe≒１．５）との界面の波モーメンタムまたはｋ空間図を示す図３を参照することによって理解することが可能である。界面における２つの媒質は、その許容される波数表面、すなわち、それぞれ半径ｋs及びｋeの半円によって表される。ここで、ｋ＝ｋ0ｎ＝２πｎ／λ0、ｎは、材料の屈折率、λ0は問題となる自由空間の波長である。テキスチャ形成がなければ、素子内からの光線Ｉは、θcを超える大きい斜角で界面に入射し、エポキシへのパワーの伝搬を可能にするのに必要な位相整合条件を満たさない。従って、光線Ｉは全内部反射して、そのパワーを反射光線ｒ0に伝搬し、ＧａＰに戻す。
【００１６】
本発明の場合、規則的テキスチャ形成の周期的間隔は、界面における位相整合条件の変更のため、十分に狭くなるように選択されている。図３の場合、入射平面に沿った波数がＫ＝２π／Λの、界面に沿った周期的テキスチャによって、入射光線にモーメンタムが付与され、伝搬モードｔ1、ｔ2、及び、ｔ3で示されるようにエポキシにエネルギが伝搬される。エネルギは、また、反射モードｒ１、ｒ２、及びｒ３で反射し、ＧａＰに送り返される。テキスチャを形成する個々の局所的特徴の周期的間隔と形状及び深さは、伝搬モードへのパワー伝達が好適になるように選択される。
【００１７】
活性層からの発光は、本質的に３次元のため、界面テキスチャ形成は、できれば任意の方位角について入射平面に沿った波ベクトル成分を得られるのが望ましい。従って、テキスチャの構成は、単純な刻線格子のような１次元ではなく、界面に沿った２次元が望ましい。テキスチャ構成の２次元の性質によって、かなりのフレキシビリティが得られる。例えば、界面の平面に沿った２つの直交方向における周期性を異なるようにすることが可能であり、この場合、異方性ビーム・パターンを発生することが可能になる。こうしたビーム・パターンは、いくつかの用途において有効になる可能性がある。
【００１８】
規則的テキスチャ形成周期は、界面において垂直にＴＩＲを生じていた光線から周囲にパワーを伝搬するには、十分短いことが望ましいが、ほぼ垂直な入射光線（別様であれば、脱出する）からかなりの量の光の向きを直し、ＴＩＲモードで、素子に送り返すことになるほど短くならないようにすべきである。この同じ理由により、「鋭い」テキスチャ特徴は、「穏やかな」テキスチャ特徴よりも望ましくない可能性がある。「鋭い」特徴を備えたテキスチャは、光と干渉して、数次高い回折モードを生じるテキスチャである。これによって、かなりの量の光が、ＴＩＲモードに結合されて、素子に戻される確率が高くなる。一方、「穏やかな」特徴を備えたテキスチャは、光の向きを直して、主として低次の回折モードにし、適正なテキスチャ設計の場合、周囲に脱出するテキスチャである。「鋭い」特徴を備えた典型的なテキスチャ・プロフィールには、方形波（鋭いかどを備える）があり、一方、「穏やかな」特徴を備えたテキスチャ・プロフィールの一例には、界面の平面に沿って平滑に変化する正弦波がある。
【００１９】
本発明において、界面は異なる媒質間の領域、または、こうした領域の隣接する組み合わせと定義されるものとする。さらに、界面はこれら異なる媒質だけではなく、素子の幾何学構造の残りの部分に対するその位置及び配向によっても指定されるものとする。
【００２０】
図４には、規則的テキスチャが形成された上部表面を備えるＬＥＤが示されている。垂直にＴＩＲを生じる光線γが、この上部表面に達すると、周囲にパワーを伝搬する。このパワー伝達は、第１のパス時に生じ、素子内または素子のエッジの吸収領域における光学損失の確率を低下させる。テキスチャ形成されていない表面の臨界角によって形成される角帯域幅内の光線（γ'）は、脱出が可能になる。規則的なテキスチャ形成の総合的効果は、活性層の発光と素子の形状寸法及び周囲を整合させて、全抽出効率が大幅に増す結果が得られるのが望ましい。
【００２１】
界面における規則的なテキスチャ形成によって、素子から周囲に透過する光線の反射損失も大幅に低下する。Gaylord et.al., in Applied Optics 25,4562(1986)に記載のように、規則的な表面テキスチャは、広い角帯域幅にわたって良好な反射防止特性を示す。素子と周囲との間における屈折率の急なステップが緩和され、有効屈折率値が素子材料の有効屈折率値と周囲の有効屈折率値との間で徐々に変化する中間領域が形成される。
【００２２】
最適光のテキスチャ・パターンは、界面に入射する放出光の角分布、及び、界面の形状によって左右され、その両方によって、光線が所定の角度で界面に当たる確率がほぼ決まる。ＬＥＤ活性領域が多くの（ほぼ）等方性発光体から構成される場合、フラットな界面に入射する光が、広い角度範囲にわたって効率よく透過しなければならない、すなわち、テキスチャ形成された界面透過は、角帯域幅が広くなければならないといったテキスチャ設計を施さなければならない。例えば、微少な空洞共振発光のような、活性領域からの発光が異方性の場合、規則的なテキスチャ形成によって、異方性発光及び界面配向の結果生じる角帯域幅内において効率のよい透過が行われることが望ましい。
【００２３】
ＬＥＤ構造の幾何学構造または形状によって、界面に入射する光の角分布が決まる。立方体構造の場合、上部平面に対する妥当な最大入射角は
ｔａｎ-1（√２・ａ／ｈ）
とすることが可能であり、ここでａは、立方体の幅であり、ｈは、活性層から上部表面までの距離である（例えば、ａ＝１０ｍｉｌ、ｈ＝２ｍｉｌ、とするとθmax＝８２゜となる）。しかし、側部表面の臨界角内の光は、側部表面から脱出するので、θmax＝９０゜−θc＝６３゜（ｎs＝３．３、ｎe＝１．５の場合）。
【００２４】
従って、規則的テキスチャ形成は、−６３゜＜θc＜６３゜の角帯域幅にわたって効率のよい透過が生じるように設計することが望ましい。
【００２５】
さらに、光の角分布の３次元性質を考慮すべきである。例えば、平らな界面の下方にある等方性発光体に関して、｜θ｜＜２０゜の場合に放出される光の割合は、（１−ｃｏｓ２０）／２＝３％である。これは、２０゜＜｜θ｜＜４０゜の場合に放出される光の割合、すなわち、（ｃｏｓ２０−ｃｏｓ４０）／２＝８．７％より低い。４０゜＜｜θ｜＜６０゜の場合、割合は、（ｃｏｓ４０−ｃｏｓ６０）／２＝１３．３％になる。界面の規則的テキスチャ形成は、所望であれば、小さい斜角を犠牲にして大きい斜角でより効率よく光を透過するように設計することが可能である。これは、一般に、回折構造における回折効率と角帯域幅との間において固有のトレード・オフのため、重要になる可能性がある。結果として、大きい斜角（光の大部分が入射光の場合）における最大抽出効率に合わせて格子を同調させることが望ましい場合がある。
【００２６】
活性層とまわりの構造は、界面に入射する光の角分布に影響を及ぼす可能性がある。厚い吸収性の活性層の場合、大きい値のθにおける発光は、吸収性の活性層内において可能性のある光路長が長くなるため、可能性が低い。上部表面に入射する光の角帯域幅は、内部量子効率の高い（光子の再循環確率が高い）薄い活性層素子または活性層に対して狭くなる。
【００２７】
空洞共振型ＬＥＤ構造（ Schubert et al., Science 265,943 [1994]を参照 ）の場合、活性層及び空洞共振器の設計は、光の角分布に強い影響を及ぼす。活性層は、反射金属、誘電体分布式ブラッグ・リフレクタ（ＤＢＲ）スタック、または、半導体ＤＢＲスタックとすることが可能な反射率の高いミラーによって形成される小さな垂直空洞共振器内に配置される。活性層が空洞共振器内波長の腹の部分に配置され、ＤＢＲが垂直入射の最大反射率に同調させられると、放出される光の多くは、約０゜の狭い範囲内に集束する。しかし、活性層を空洞共振器内波長の腹の部分から離して配置するか、または、空洞共振器が同調されていないと、光の角分布が、オフ軸（軸から外れた）角の狭い範囲に制限される。全放出光の割合は、前述のように、所定の光の角分布の場合（上部表面に対して）斜角が大きくなると増大する。規則的なテキスチャが形成された界面によって６０％の透過が可能な狭い角度範囲に、上方発光の８０％を含むことができれば、結果得られる上方抽出効率は、０．８×０．６＝４８％になる。
【００２８】
最適性能に必要な規則的テキスチャ形成の特定の形状、寸法、及び、構成は、用途によって決まる。特徴形状は、円錐状の隆起及び窪みとすることが可能である。典型的な規則的構成は、方形、矩形、または、六角形（ ＨＣＰ、Hexagonal Closed Packed ）アレイとすることが可能である。これらの構成が、それぞれ、規則的なテキスチャ形成界面の平面図を示す図５ａ〜５ｃに示されている。周期的間隔は、おそらく、素子内の光の波長と同じか、あるいは、それより短い。テキスチャ形成界面の断面プロフィールは、隆起または窪みによる山と谷を示し、高さまたは深さによって決まるＦＷＨＭ幅（Full-Width-at-Half-Maximum, 最大値の１／２における全幅）のように界面の平面に沿った個々の特徴の範囲も、素子内における光の波長の数倍以下と同等にすることが可能である。隆起または窪みの最大高さまたは深さは、素子内における光の１〜数波長分と同等にすることが可能である。規則的パターンの間隔は、波長によって決まる。従って、界面における電磁位相整合条件を最適に変更して、周囲に伝搬する全パワーを増大させるのは重要である。パターンの局部的特徴の範囲及び深さは、光を透過するための位相条件の変更効率に影響を及ぼす。また、全光学透過及び素子性能を最大にするため、その個々の局部的特徴のサイズ及び／または形状に関して、パターンの周期を少しずつ変化させてチャープを生じさせるか、あるいは、別の変化をつけることが可能である。
【００２９】
一例として、λ〜４００−７００ｎｍの場合の可視波長ＬＥＤについて考察することにする。この場合、図４に解説の界面に関して、規則的なテキスチャ形成は、正方形またはＨＣＰ構成を示すことが可能である。特徴は、０．１−０．９μｍの範囲にわたって、０．１−０．５μｍの間隔をとり、特徴の深さは０．２−１５．０μｍほどになる可能性がある。周期または間隔は、大きい斜角で、光を周囲に伝搬するのに十分に短くなければならない。典型的な可視波長ＬＥＤ構造の場合、周期は、１．０μｍ未満になる。特徴の最大深さは、より高い抽出効率を実現するため、０．５μｍ以上にすることが可能である。問題となる界面は、２次元のため、格子パターンは、単純な格子のように１次元ではなく、２次元にしなければならない。
【００３０】
従来の半導体発光素子が、図６に示されている。該素子は、電流注入のために設けられた電気接点（４）を基板（３）上に有し、ｐ−ｎ接合活性領域（２）を含む半導体エピタキシャル層（１）から構成される。図６に示す電気接点は、素子の上部表面と底部表面の両方に形成されているが、両方の接点を素子の片側に設けて、もう片側における光の抽出効率を増すことも可能である。この後者の場合、満足のゆくように、エピタキシャル層（１）を基板上に成長させることができるか、あるいは、基板に取り付けることが可能であれば、基板（３）は、導体である必要はなく、半導体である必要さえない。
【００３１】
図７ａ〜ｃには、発光素子の上部表面にテキスチャ形成するための一連のプロセスのステップが示されている。電気または光に感応する薄膜（５）が素子の上部に塗布されている（図７ａ）。この薄膜は、電子ビーム・リソグラフィ、レーザ・ビーム干渉、または、ＵＶ放射等を利用して露光され、所望のパターンが現像される（６）（図７ｂ）。現像が済むと、残りのマスキング・パターンによって、後続のエッチングまたはミリング・プロセス（例えば、イオン・ミリング、反応イオン・エッチング、湿式化学エッチング、電気化学エッチング、光化学エッチング、化学的方法と組み合わせたイオン・ビーム・エッチング、または、これらの組み合わせ等）から素子材料の領域が保護され、所望のパターン（７）が素子材料に転写され、マスキング層（６）が除去される（図７ｃ）。金属接点は、エッチングまたはミリング・プロセスに対するマスクの働きをし、それ自体にはテキスチャが形成されない。感光マスキング薄膜（５）は、自己パターン化エッチング技法（例えば、光電化学エッチング、局部レーザ溶融、及び、溶融領域の選択的エッチング等）を用いて、除去することが可能であり、この場合、素子材料の化学的、機械的、または、電気的状態は、パターンに従って変更され、その後、または、同時に、材料を選択的に除去することによって、規則的テキスチャ形成界面が形成される。
【００３２】
代替案として、感光薄膜の前に、誘電体マスキング薄膜または他の薄膜（金属、ポリマ等）が塗布される。最適な光抽出にとって望ましい深いエッチングを施されたテキスチャが形成されるようにするため、このマスクのタイプ及び厚さは、マスキング材料と素子材料の間において必要なエッチング比率が得られるように選択される。さらに、この薄膜は、周囲への光抽出を改善するためにテキスチャを形成することが可能な、適合する透過性ウインドウ層であるため、完成品の一部を構成することが可能である。これは、その結果得られる構造によって、素子からの有効脱出円錐が拡大するので、誘電体の屈折率が周囲の屈折率より大きい場合に役立つ可能性がある。
【００３３】
図８には、透明な基板素子の上部表面及び裏側表面にテキスチャ形成が可能なもう１つの実施例が示されている。活性領域は、一般に放出長で光を多量に吸収するので、裏側表面にテキスチャ（８）を形成して、裏側表面から素子の側部に反射する光の向きを直し、活性層及び上部金属接点による第２のパスを回避する。上部表面と底部表面のテキスチャは、いずれの表面においても、光の向きが別様に直されるので、異なるように形成することが可能である。薄い活性層素子または内部量子効率が高い（＞８０％）活性層素子の場合、この層における吸収はほとんど行われないので、代わりに、光の向きを直して、上部表面において脱出角をなすように、底部表面のテキスチャを設計することが可能である。
【００３４】
図９には、テキスチャが形成された表面の上に裏面金属接点が配置された実施例が示されている。代替案として、テキスチャ形成された領域外に、正面及び／または裏面接点を取り付けることも可能である。図９の場合、裏面金属接点（９）の波形によって、所定の接点寸法の表面積が増し、該接点が示す電気抵抗は、同じ寸法のフラットな接点に比べて小さくなる。波形接点は、同等の接触抵抗を得るのに、フラットな接点に比較して寸法を小さくすることが可能である。波形は、入射光に対する効率のよい反射または回折障壁の働きをすることができるので、波形接点は、従来のフラットな接点よりも吸収が少なくなる可能性ある。接点領域内におけるパターン化は、接点における吸収を減少させるため、接点領域内におけるＴＩＲまたはフレネル反射の増大に関して、素子の界面の残りの部分におけるパターン化とは別個に最適化することが可能である。該領域における最適なパターン化は、素子の他の領域に関する最適パターン化と同様の場合もあれば、そうでない場合もある。
【００３５】
図１０には、マクロ整形及び界面テキスチャ形成を組み合わせる実施例が示されている。表面テキスチャ形成は、円錐台形状の発光素子の上部と底部の一方または両方に設けられる。この透明基板素子は、厚い円錐形状のウインドウによって得られる抽出利得を活用するため、図９の素子に対しさかさまに取り付けられる。テキスチャ形成は、裏面に対して施され、光を素子の側面に向け直し、吸収性の活性領域を通過するのを阻止するように設計することが可能である。代替案として、上部金属接点と裏面金属接点を、両方とも、波形または「フラット」にすることが可能である。円錐形状のウインドウは、活性領域から放出される光の多くをほぼ垂直入射角で上部表面に向けるのに役立つ。これによって、上部表面に入射する光の角帯域幅が狭くなり、一般に、回折構造における回折効率と帯域幅との間にはトレード・オフがあるので、より効率のよいテキスチャ形成設計が可能になる。逆の場合も有効である。上部表面における有効脱出円錐の拡大によって、チップ整形における設計制約条件の緩和が可能になり、設計コストが低下する。上部表面のテキスチャ形成によって、問題となる波長及び角度における最大の光抽出が可能になり、一方、接触領域のテキスチャ形成は、金属接点における吸収を減少させるため、反射率を最大にするように設計することが可能である。
【００３６】
図１１には、規則的界面テキスチャ形成とチップ整形を組み合わせた実施例が示されている。角錐台形状は、半球形との類似性によって選択されている。テキスチャ形成は、少なくとも露出表面の１つに対して施される。フレネル損失を減少させ、抽出効率を高めるためには、上部及び底部だけでなく、素子の面取りされた側部（１０）にもテキスチャ形成を施すことが望ましい。面取りされた表面（１０）のパターン化は、レーザを利用した光化学エッチングのような非接触パターン化技法によって実施するのが最も有効である。さらに変形として、素子の端部エッジにも何らかのタイプの規則的テキスチャを形成して、放出パターンの変更及び／または抽出効率のいっそうの強化をはかることも可能である。
【００３７】
図１２には、活性領域の近くに規則的テキスチャが形成された界面を備える素子が示されている。テキスチャが形成された界面には、透明なウインドウ層（１２）が取り付けられている。このウインドウ層を設けることによって、活性層へ均一に電流を注入することが出来るために、上部接点から拡散する電流を増加させることが可能である。ウインドウ層とテキスチャ形成界面との間に挟まれた界面は、通常、空隙（１３）から構成されるが、これらの空隙は、構造上の完全性をもたらし、素子の電流が流れる部分の幾何学構造を好適に修正するため、ウインドウ層の取り付け前に、適合する材料（例えば、誘電体、半導体材料、自然酸化物）を充填することが可能である。「挟む」材料のテキスチャ形成及び選択は、問題となる用途に関して素子の電気的及び光学的特性が最適化されるように選択することが望ましい。規則的テキスチャ形成を活性層に近接させることによって、光の放出特性を改善することが可能になるが、この場合、光は、活性層から上部表面に対しほぼ垂直な入射角になるように、強制的に上方に放出される。この後者の場合、格子は、活性領域から〜５λ以内、できれば、〜２λ以内に配置すべきである。格子を活性層の下方に配置して、光の向きを上方またはできればＬＥＤのエッジに向け直すようにすることも可能である。
【００３８】
図１３には、２つのＤＢＲミラー・スタック（２２Ａ、２２Ｂ）の間に挟まれた活性領域（２）から構成される空洞共振（ＲＣ）構造（２０）を備えたＬＥＤが示されている。この空洞共振器は、同調が取られていないので、活性層からの異方性放出（オフ軸放出）が得られる。規則的テキスチャが形成された上部表面は、この光を周囲に効率よく結合するように設計される。素子が透明基板に取り付けられる場合、底部表面にテキスチャ形成を施して、なるべく素子の側部の光の脱出円錐内に向けるようにすることも可能である。さらに、代わりに、活性層により近い界面において、テキスチャ形成された界面を素子内に埋め込むことも可能である。
【００３９】
図１４には、空洞（２０）の片側が反射率の高い金属ミラー（２４）によって形成され、もう片側がＤＢＲスタック（２２）によって形成された、ＲＣＬＥＤが示されている。素子は、（透明）基板を上にして取り付けられる。空洞共振器は、オフ軸放出のため同調が取られてなく、上部表面には、放出光を周囲に効率よく伝搬できるようにテキスチャが形成される。さらに、図１３及び１４のＲＣＬＥＤ素子は、（テキスチャ形成に加えて）オフ軸放出による光を最適に外部結合するように整形することも可能である。
【００４０】
以上、本発明の実施例について詳述したが、以下、本発明の各実施態様の例を示す。
【００４１】
（実施態様１）発光素子、該発光素子は、以下（ａ）および（ｂ）を含むことを特徴とする、
（ａ）素子、該素子は、以下（ａ−１）ないし（ａ−４）を含む、
（ａ−１）基板（３）、
（ａ−２）ｐ−ｎ接合領域（２）、該ｐ−ｎ接合領域（２）は複数の層を備え、その部分組をなす複数層の極性が、ｐ−ｎ接合を形成するように逆極性になっており、層の１つが基板に隣接している、
（ａ−３）透過性ウインドウ層、該透過性ウインドウ層は前記ｐ−ｎ接合領域に隣接して配置され、及び、
（ａ−４）電気接点（４）、該電気接点は前記ｐ−ｎ接合領域に接続し、前記ｐ−ｎ接合に順バイアスをかける働きをする、
（ｂ）主界面（７、８、１１）であって、該主界面（７、８、１１）は前記素子内に配置され、少なくとも1つの選択方向において繰り返される特徴によってテクスチャが形成されており、選択された方向のそれぞれにおいて関連する周期性を備えて、光の抽出を増すようになっており、１つの周期内において、少なくとも１つの山と少なくとも１つの谷を有する断面プロフィールを備える主界面（７、８、１１）。
【００４２】
（実施態様２）実施態様１に記載の発光素子であって、該発光素子は、前記主界面が少なくとも２つの選択された方向において、同じ周期性で繰り返される特徴を備えていることを特徴とする。
【００４３】
（実施態様３）実施態様１に記載の発光素子であって、該発光素子は、前記主界面が矩形のアレイを形成する反復特徴を備えていることを特徴とする。
【００４４】
（実施態様４）実施態様１に記載の発光素子であって、該発光素子は、前記主界面が六角形パターンを形成する反復特徴を備えていることを特徴とする。
【００４５】
（実施態様５）実施態様１に記載の発光素子であって、該発光素子は、山から谷までの最大深度が、０．２〜１５ミクロンであることを特徴とする。
【００４６】
（実施態様６）実施態様１に記載の発光素子であって、該発光素子は、周期性が０．１〜５．０ミクロンの関連する周期を有していることを特徴とする。
【００４７】
（実施態様７）実施態様１に記載の発光素子であって、該発光素子は、谷はｐ−ｎ接合領域の２ミクロン内にあることを特徴とする。
【００４８】
（実施態様８）実施態様１に記載の発光素子であって、該発光素子は、前記主界面の断面プロフィールの山と谷のＦＷＨＭ幅がテクスチャをなす配列の１周期の１０〜９０％であることを特徴とする発光素子。
【００４９】
（実施態様９）実施態様１に記載の発光素子であって、該発光素子は、前記主界面の一部が導電性であることを特徴とする。
【００５０】
（実施態様１０）実施態様１に記載の発光素子であって、該発光素子は、さらに前記主界面の一部が金属皮膜を含むことを特徴とする。
【００５１】
（実施態様１１）実施態様１に記載の発光素子であって、該発光素子は、谷の少なくとも一部が、屈折率２．０未満の材料によって充填されることを特徴とする。
【００５２】
（実施態様１２）実施態様１１に記載の発光素子であって、前記屈折率が２．０未満の材料は誘電体材料であることと、さらに、該発光素子は、前記誘電体材料上に配置される金属層を含むことを特徴とする。
【００５３】
（実施態様１３）実施態様１に記載の発光素子であって、該発光素子は、さらに次のものを含むことを特徴とする、
素子内に配置されるＮ層の２次界面（１０）（ここで、Ｎ＞１）、該２次界面は、それぞれに少なくとも１つの選択方向において繰り返される特徴によってテクスチャが形成され、それぞれの選択された方法において周期性を備えて光の抽出を増すようになっており、任意の周期内において少なくとも１つの山と少なくとも１つの谷を有する断面プロフィールを備える。
【００５４】
（実施態様１４）実施態様１３に記載の発光素子であって、前記Ｎ層の２次界面の少なくとも１つの界面及び前記主界面が、異なる断面プロフィールを備えていることを特徴とする発光素子。
【００５５】
（実施態様１５）実施態様１３に記載の発光素子であって、前記Ｎ層の２次界面の少なくとも１つの界面及び前記主界面が、異なる周期性でテクスチャが形成されることを特徴とする発光素子。
【００５６】
（実施態様１６）発光素子のテクスチャ形成界面の製造方法であって、該方法は以下（ａ）および（ｂ）のステップを含むことを特徴とする、
（ａ）少なくとも１つのパターンを素子の少なくとも１つの界面に転写するステップであり、各パターンが、少なくとも１つの選択された方向において周期性を示す反復特徴を示すようにするステップと、および
（ｂ）パターンに基づいて素子材料の一部を除去するステップであり、少なくとも１つの方向において周期性を示す反復特徴によってテクスチャが形成された界面を形成するステップ。
【００５７】
（実施態様１７）実施態様１６に記載の方法であって、前記パターンの転写ステップはさらに次の（ａ）ないし（ｂ）のステップを含むことを特徴とする、
（ａ）素子の界面にフォトレジスト層を堆積させるステップと、
（ｂ）フォトレジスト層の一部を露光させて、パターンを形成するステップと、
（ｃ）フォトレジストの非パターン形成領域を除去して、マスキング層を形成するステップ。
【００５８】
（実施態様１８）実施態様１６に記載の方法であって、前記パターンの転写ステップはさらに次の（ａ）ないし（ｅ）のステップを含むことを特徴とする、
（ａ）素子の界面に誘電体材料層を堆積させるステップと、
（ｂ）誘電体層材料層にフォトレジスト層を堆積させるステップと、
（ｃ）フォトレジスト層の一部を露光させて、パターンを形成するステップと、
（ｄ）フォトレジストの非パターン形成領域を除去するステップと、
（ｅ）パターンに従って誘電体材料層にエッチングを施すステップ。
【００５９】
（実施態様１９）実施態様１６に記載の方法であって、さらに、屈折率が２．０未満の材料を用いて、前記界面の少なくとも一部に充填を行うステップが含まれることを特徴とする。
【００６０】
（実施態様２０）実施態様１６に記載の方法であって、さらに、電気接点を前記界面に取り付けるステップが含まれることを特徴とする。
【００６１】
（実施態様２１）実施態様１６に記載の方法であって、前記パターンの転写ステップはさらにパターンに基づいて素子材料の状態を修正するステップ、該パターンは少なくとも１つの方向において周期性を有する繰り返し特徴を有する、
が含まれていることを特徴とする。
【００６２】
（実施態様２２）実施態様２１に記載の方法であって、前記修正ステップ及び前記除去ステップが同時に実施されることを特徴とする。
【符号の説明】
【００６３】
１ エピタキシャル層
２ ｐ−ｎ接合活性領域
３ 基板
４ 電気接点
５ マスキング薄膜
６ マスキング層
７ 所望のパターン
８ テキスチャ
９ 裏面金属接点
１０ 面取りされた側部
１２ ウインドウ層
１３ 空隙
２０ 空洞共振構造
２２Ａ ＤＢＲミラー・スタック
２２Ｂ ＤＢＲミラー・スタック
２４ 金属ミラー
【図１】
2014131078.tif 000003
【図２】
2014131078.tif 000004
【図３】
2014131078.tif 000005
【図４】
2014131078.tif 000006
【図５ａ】
2014131078.tif 000007
【図５ｂ】
2014131078.tif 000008
【図５ｃ】
2014131078.tif 000009
【図６】
2014131078.tif 000010
【図７ａ】
2014131078.tif 000011
【図７ｂ】
2014131078.tif 000012
【図７ｃ】
2014131078.tif 000013
【図８】
2014131078.tif 000014
【図９】
2014131078.tif 000015
【図１０】
2014131078.tif 000016
【図１１】
2014131078.tif 000017
【図１２】
2014131078.tif 000018
【図１３】
2014131078.tif 000019
【図１４】
2014131078.tif 000020